(57)【特許請求の範囲】
【請求項１】
耳部を有する集電体に活物質が塗着された正極板と負極板を備えた密閉形鉛蓄電池において、前記正極板の活物質多孔度は、耳部から遠い部分が耳部から近い部分より高く、前記負極板の活物質多孔度は、耳部から近い部分が耳部から遠い部分より高いことを特徴とする密閉形鉛蓄電池。
【請求項２】
前記正極板の活物質多孔度の高い部分が前記負極板の活物質多孔度の低い部分と対面していることを特徴とする請求項１記載の密閉形鉛蓄電池。
【発明の詳細な説明】
【０００１】
【発明の属する技術分野】
本発明は鉛蓄電池、特に密閉形鉛蓄電池の正極板と負極板に関するものである。
【０００２】
【従来の技術】
鉛蓄電池に用いる極板は、通常上部に耳部と称する突起を有する集電体に多孔度が一様な活物質ペーストを塗布して作製されている。このようなペースト式極板を用いた電池を充放電すると、その電流分布は、集電体の耳部に近い部分が大きく、耳部から遠ざかるに従い小さくなっていく。すなわち、極板の上部が下部に対して充放電され易い。そのため、極群上部の電解液が下部の電解液に比べ多く消費され、いわゆる電解液の成層化の原因となり、集電体上部が下部に比べ腐食され易かった。また、負極板の下部が充電され難いので、硫酸鉛を蓄積してサルフェーションの現象が生じた。そして、これに起因して電池容量が低下したり寿命が短くなるなどの問題点を有していた。
【０００３】
特に、密閉形鉛蓄電池では、電解液の移動が制限されているため、上記問題点が顕著であった。
【０００４】
【発明が解決しようとする課題】
このような問題点を解決するために、例えば特開平７−３２０７２８号公報には、集電体耳部より最も離れた部分を含む所定の範囲内の活物質の多孔度が他の部分の該多孔度より高い正極板が示されている。このように、正極板の活物質多孔度を耳部より遠い部分を近い部分より高くすると、正極板の放電反応の活物質利用率が均一に近くなり、各部分で多孔度が一様な極板に比べ寿命性能が向上する。しかし、正極板のみを上記構造とし、負極板の各部分の多孔度を一様にしておくと、負極板での上記サルフェーションによる劣化は必ずしも解決できなかった。
【０００５】
従って、本発明の目的とするところは、正極板と負極板の充放電反応を均一化し、寿命性能に優れた密閉形鉛蓄電池を提供することにある。
【０００６】
【課題を解決するための手段】
上記目的を達成するために、本発明の密閉形鉛蓄電池は、正極板の活物質多孔度が耳部から遠い部分を耳部から近い部分より高く、負極板の活物質多孔度が耳部から近い部分を耳部から遠い部分より高くすることを特徴とするものである。
そして、正極板の活物質多孔度の高い部分が前記負極板の活物質多孔度の低い部分と対面していることが好ましい。
【０００７】
【作用】
本発明では、活物質多孔度を正極板に関しては耳部に近い部分（上部）を耳部から遠い部分（下部）より小さくし、負極板に関しては耳部から遠い部分（下部）を耳部に近い部分（上部）より小さくした。一般に密閉形鉛蓄電池、特に微細ガラスマットを主成分とするセパレータを両極板間に挟んでなる密閉形鉛蓄電池では、電解液の上下の移動が極力少なくなるように考慮すべきである。そのためには、電極作用物質利用率の均等化もさることながら、電解液の上下の分布の均等化が大切である。本発明では、多孔度の低い正極板上部と多孔度の高い負極板上部、および多孔度の高い正極板下部と多孔度の低い負極板下部が相対して、若しくはその近傍に置かれているために、正負極板およびセパレータを含む極群内の電解液は上下略均等に分布している。今この極群が放電されると、先ず極群上部が放電されるが、正極上部活物質内の電解液が早く消費されるので、放電反応は極板下部に移り、極板上部では負極上部の比較的余裕のある電解液の正極側への拡散と共に、上下略釣合いのとれた放電が行われるため、全体としての活物質利用率は同等に保たれる。
【０００８】
また、この極群が充電される時には、従来品では充電のされ難かった負極板下部も活物質（金属鉛）の残存が多いので、伝導性が維持され、この部分の充電が円滑に進み、この部分への硫酸鉛の蓄積（サルフェーション）が防止される。
【０００９】
さらに、本発明では、正極板上部での活物質利用率は極端に高くならないので、早期の作用物質組織の崩壊が起こらず、また正極上部の格子体表面を保護する二酸化鉛層も緻密に保たれるため、正極板の寿命が向上し、極群全体の寿命も向上する。
【００１０】
【本発明の実施の形態】
以下、本発明の一実施形態について図面を参照して説明する。
【００１１】
図１は本実施形態に用いる正極板を示す平面図、図２は同じく負極板を示す平面図、図３は図１の正極板と図２の負極板を積層した極群の斜視図であり、セパレータは省略している。
【００１２】
図において、１は長方形の一辺から耳部２が突出した集電体に活物質ペーストが塗着された正極板であり、該格子の下半分の活物質４は上半分の活物質３より多孔度が高くなっている。また、５は長方形の一辺から耳部６が突出した集電体に活物質ペーストが塗着された負極板であり、該格子の下半分の活物質８は上半分の活物質７より多孔度が低くなっている。このような正極板１と負極板５を図３のように活物質多孔度が高い部分と低い部分を対面させ、その間に微細ガラス繊維を主体とするセパレータを挟んで極群を構成している。その他の構成は従来の密閉形鉛蓄電池と同じである。
【００１３】
【実施例】
次に、本発明の一実施例を説明する。
【００１４】
活物質ペーストに含まれる水分量を変えて密度４．４ｇ／ｃｍ3 と３．８ｇ／ｃｍ3 のペーストを作製し、前者のペーストを、縦１４２ｍｍ、横１１８ｍｍの長方形の一辺から耳部２が突出する集電体の耳部２を除く下半分に塗着し、後者のペーストを同じ集電体の格子の上半分に塗着して乾燥、熟成工程を経て図１に示す正極板１を作製した。同様に、集電体の下半分に密度４．０ｇ／ｃｍ3 のペーストを、上半分に密度４．６ｇ／ｃｍ3 のペーストを塗着して図２に示すような負極板５を作製した。なお、負極板の集電体の大きさは正極板と同じ寸法にした。また、正極板１の厚さは、２．２ｍｍ、負極板５の厚さは、１．５ｍｍとした。
【００１５】
次に、３枚の前記正極板１と４枚の前記負極板５との間に前記セパレータ（図示せず）を挟んで極群を作り、この極群を電槽内に収納して比重１．２１８の希硫酸からなる電解液で電槽化成を行なって、容量２１Ａｈの本発明の密閉形鉛蓄電池Ａを作製した。同様に、密度４．１ｇ／ｃｍ3 のペーストが集電体の耳部を除く部分に一様に塗着された正極板と、密度４．３ｇ／ｃｍ3 のペーストが集電体の耳部を除く部分に一様に塗着された負極板とからなり、その他の構成が本発明の電池Ａと同様な従来電池Ｂを作製した。さらに、負極板５は従来電池Ｂに用いたものと同様で、その他の構成が本発明の電池Ａと同様な比較電池Ｃを作製した。また、正極板１は従来電池Ｂに用いたものと同様で、その他の構成は本発明の電池Ａと同様な比較電池Ｄを作製した。これら電池Ａ〜Ｄの極板のペースト密度の組み合わせを表１に示す。なお、電池Ｂ〜Ｄの容量は、電池Ａと同様に２１Ａｈとした。
【００１６】
【表１】
0003844033.tif 000002
【００１７】
これら電池Ａ〜Ｄを用いて充放電サイクル寿命試験を行なった。その結果を図４に示す。なお、試験条件は、Ｃ／３の定電流放電で、放電終止電圧を１．６５Ｖ／セルとし、０．１Ｃ充電で放電容量の１１５％とした。
【００１８】
図４に示すように、本発明による電池Ａは、従来電池Ｂおよび比較電池Ｃ，Ｄに比べ寿命性能に優れる。
【００１９】
次に、これら電池Ａ〜Ｄを解体し、負極板のサルフェーションの発生状態を調査したところ、電池Ａには殆ど発生しておらず、電池Ｄ，Ｃ，Ｂはこの順に多く発生していた。
【００２０】
【発明の効果】
以上の説明で明らかなように本発明の請求項１による密閉形鉛蓄電池では、放電および充電反応が均一化される。また、正極活物質の崩壊と正極格子の腐食を防げる。さらに、負極板の導電ネットワークが維持でき、粒子の孤立化を防げるので、極板下部のサルフェーションを防止でき寿命性能が優れる。
【００２１】
また、本発明の請求項２によれば、正極板と負極板の充放電反応のバランスを均一にでき、一方の極板が他方の極板より早く寿命に至るのを抑制できる。
【図面の簡単な説明】
【図１】本発明に係る正極板の一実施形態を示す平面図である。
【図２】本発明に係る負極板の一実施形態を示す平面図である。
【図３】本発明に係る極群のセパレータを省略した一実施形態を示す斜視図である。
【図４】実施例における電池Ａ〜Ｄの充放電サイクル寿命特性を示すグラフである。
【符号の説明】
１  正極板
２  正極板の耳部
３  多孔度の低い正極活物質
４  多孔度の高い正極活物質
５  負極板
６  負極板の耳部
７  多孔度の高い負極活物質
８  多孔度の低い負極活物質
【図１】
0003844033.tif 000003
【図２】
0003844033.tif 000004
【図３】
0003844033.tif 000005
【図４】
0003844033.tif 000006